МИКРОПОРИСТАЯ ПОЛИОЛЕФИНОВАЯ МЕМБРАНА, СПОСОБ ЕЕ ПОЛУЧЕНИЯ, СЕПАРАТОР АККУМУЛЯТОРА И АККУМУЛЯТОР

5
3
4
3
4
3
1. Микропористая полиолефиновая мембрана, содержащая полиэтиленовую смолу и обладающая (а) температурой отключения 135°С или ниже, при которой воздушная проницаемость, измеренная при нагревании со скоростью повышения температуры 5°С/мин, достигает 1·10 с/100 см, (b) степенью изменения воздушной проницаемости 1·10 с/100 см/°С или более, которая является градиентом кривой, представляющей зависимость воздушной проницаемости от температуры при воздушной проницаемости 1·10 с/100 см, и (с) коэффициентом усадки 20% или менее при 130°С в поперечном направлении, который измеряют термомеханическим анализом под нагрузкой 2 грамм-силы и при скорости повышения температуры 5°С/мин.
2. Микропористая полиолефиновая мембрана по п.1, в которой полиэтиленовая смола имеет ΔHm (≤125°С) 20% или менее (отношение теплоты, поглощенной до 125°С, к теплоте плавления кристаллов, измеренной дифференциальной сканирующей калориметрией при постоянной скорости повышения температуры в диапазоне 3-20°С/мин) и температуру 135°С или ниже, при которой поглощенная теплота достигает 50% теплоты плавления кристаллов.
3. Микропористая полиолефиновая мембрана по п.1, в которой полиэтиленовая смола содержит сополимер этилена и другого α-олефина.
4
5
4. Микропористая полиолефиновая мембрана по п.1, в которой полиэтиленовая смола содержит сополимер этилена и другого α-олефина, при этом сополимер получают с использованием катализаторов с единым центром полимеризации на металле и его молекулярно-массовое распределение составляет 1·10 или более и менее 7·10.
5. Способ изготовления микропористой полиолефиновой мембраны по пп.1-4, включающий стадии (1) смешивания расплава полиолефиновой смолы, содержащей полиэтиленовую смолу и мембранообразующий растворитель, в двухшнековом экструдере при отношении Q/Ns 0,1-0,55 кг/ч/об/мин, где Q является скоростью загрузки (кг/ч) полиолефиновой смолы и Ns является скоростью вращения шнека (об/мин), для получения раствора полиолефиновой смолы, полиэтиленовая смола имеет ΔНm (≤125°С) 20% или менее (отношение теплоты, поглощенной до 125°С, к теплоте плавления кристаллов, измеренной дифференциальной сканирующей калориметрией при постоянной скорости повышения температуры в диапазоне 3-20°С/мин) и температуру 135°С или ниже, при которой поглощенная теплота достигает 50% теплоты плавления кристаллов; (2) экструзии раствора полиолефиновой смолы через фильеру и его охлаждения для формирования гелеобразного листа; (3) растяжения гелеобразного листа; и последующего (4) удаления мембранообразующего растворителя.
6. Способ изготовления микропористой полиолефиновой мембраны по п.5, в котором гелеобразный лист растягивают со скоростью 1-80%/с по отношению к 100% длины до растяжения.
7. Сепаратор аккумулятора, сформированный из микропористой полиолефиновой мембраны по пп.1-4.
8. Аккумулятор, включающий сепаратор, сформированный из микропористой полиолефиновой мембраны по пп.1-4.